FR 2622188 A1 19890428 FR 8714753 A 19871021 L'objet de l'invention concerne un procédé de fabrication de pierre artificielle reconstituée et le produit obtenu. Il est destiné à permettre la fabrication de dalles et balustres ou autres éléments aussi bien fonctionnels que décoratifs pour toutes sortes de constructions. Les procédés connus tendent à donner aux pierres artificielles ou reconstituées l ' apparence superficielle des pierres naturelles par leur forme, leur teinte, leur grain et leurs faces visibles. Le procédé suivant l'invention a pour but d'obtenir artificiellement un vieillissement instantané du produit employé avec la technique du moulage et consiste en la réalisation d'un élément constitué par deux couches de mortier ou béton pouvant être coloré auxquelles on mélange, soit des patines naturelles, chimiques en une ou deux couches, soit des patines de salissage ou des faux lichens. Il se caractérise par les proportions des agents constituant les mortiers et leurs moulages en deux couches successives et leur mélange avec des patines adaptées aux usages et fonctions sans porter atteinte à la cohésion de prise. Suivant un exemple d'exécution donné à titre d'exemple non limitatif, d'une des formes de réalisation de l'ob- jet de l'invention La fabrication de l'élément s'effectue par l'utilisation de deux couches. La couche de surface qui est celle exposée et formée par un ou plusieurs mortiers colorés de 1 à 1,5 voire 4 centimètres d'épaisseur. Le mortier est composé pour un mètre cube 1 - Ciment super blanc duteil 500 Kg 2 - Marbre concassé 0,5 mm 1623 Kg 3 - Adjuvant plastifiant 300 Cl 4 - Eau 240 L 5 - Colorant suivant la teinte 100 à 300 Gr Pour la composition d'un micro béton. Couche inférieure en Kgs par mètre cube on utilise - Ciment super blanc duteil 400 Kg - Poudre de marbre 0,5 mm 685 Kg - Marbre 2/8 semi concassé 1027 Kg - Adjuvant plastifiant 500 ml - Eau 103 l La première couche est coulée dans un moule et le mât de verre est répandu à la surface sans qu'il soit en contact avec les bords du moule. On vibre ensuite cette couche. La deuxième couche d'une autre couleur est coulée aussitôt après en une ou deux fois selon qu'on interpose un treillis soudé ou une armature synthétique qui effectue la vibration du moule, ensuite pour éviter la pénétration des graviers de marbre du micro béton jusqu'à la surface, on utilise la couche de mat de verre ou un adjuvant accélérateur de prise ou de durcissement pour démoulage rapide. On peut utiliser une patine à traitement extérieur suivant la destination du produit. Ces patines sont soit naturelles, soit chimiques. On peut également utiliser des patines en deux couches, des patines de salissage ou reproduire de faux lichens ou mousse. Afin d'adapter la patine au support et afin de créer aucune solution de continuité dans les structures de l'élément préfabriqué, il est préférentiellement utilisé pour les patines naturelles (20 litres) - Eau 1/3 - Urine de cheval et fumier 1/3 Vin rouge 1/3 - Siccatif lOO-ml Pour une patine chimique (20 litres) - Gasoil 10 litres - Huile brûlée 5 Litres - Goudron ou teinte à pigmentation 5 Litres - Siccatif 100 ml Pour une patine en deux couches: La première couche est constituée (pour 20 litres) par - Gasoil 10 Litres - Huile brûlée 5 Litres - Goudron ou teinte à pigmentation 5 Litres - Siccatif 100 ml La deuxième couche est obtenue par pulvérisation de sulfate de cuivre ou d'hydrocarbonate de cuivre. Le passage au pinceau est utilisable également. On mélange ces produits jusqu'à l'obtention d'une homogénéité satisfaisante. Ensuite on coule le mortier obtenu dans les moules qui reproduisent la configuration des éléments qu on désire obtenir. La deuxième couche d 'une seconde couleur est coulée aussitôt après en alternance. Une patine peut être jointe dans le coulage ou après démoulage, être pulvérisée ou appliquée au pinceau après séchage. L ' effet obtenu a une double efficacité, d ' abord l'homogénéité et la résistance du matériau aux agressions mécaniques mêmes chimiques, est totale, ensuite l'effet décoratif réalisé permet de reproduire par exemple des veines et taches de marbre qui ne se différencient pas de la réalité, la pierre ayant vieilli instantanément d'une manière indélébile. Les patines de salissage s'obtiennent avec de la suie de charbon, de bois ou de fuel. Les faux lichens se réalisent à partir de mousses synthétiques en fibres de feutrine, pulvérisées et collées sur la pierre Toutes autres décorations externes peuvent être utilisées sur les supports décrits. Les dallages par exemple ne seront plus tachés par le vin, l'huile et l'eau ne peut plus y pénètrer. Pour la fabrication de ces matériaux il est préférable que la température extérieure ne soit pas inférieure à 5 degrés centigrades. Une fabrication sous hangard ou serre chauffée et atmosphérée, saturée de vapeur d'eau est préférable. Le résultat dépend également des aspects de protection indiqués pour les mortiers et les patines. Toutefois la nature des agents utilisés et leurs proportions pourront varier dans la limite des équivalents sans changer pour cela, la conception générale de l'invention qui vient d'être décrite. REVENDiCATIONS 1 Procédé de fabrication de pierre artificielle reconstltuée et produit obtenu permettant la fabrication de dalles, balustres et de tous autres éléments préfabriqués pour la construction ayant pour objet d'obtenir artificiellement tout en assura rit une structure stabilisée, un vieillissement donnant au matériau son aspect naturel et donnant la possibilité d'y adjoindre des patines adaptées à la fonction sans porter atteinte à l'homogénéité du support en mortier ou béton pouvant etre coloré réalisé par double stratification successive, il se caractérise par un mortier fait avec du ciment super blanc duteil, marbre concassé, adjuvant plastifiant, eau et colorant formant la prernière couche sur laquelle on ajoute un micro béton composé Dur du ciirient blanc super duteil, poudre de marbre fine de 0,5 mni et de marbre senti concassé 2/8, avec adjuvant plastifiant et eau, ces deux compositions ayant des -losages propres étant successiveijent coulées dans un moule avec vibration pour chacune avec uiât de verre répandu à la surface, la seconde couche étant de coloration différente peut recevoir des armatures et des patines adaptées à sa fonction. 2 Procédé de fabrication suivant la revendication l pouvant recevoir une patine naturelle au traitement extérieur consposée d'urine de cheval, d'eau et de siccatif ou une patine chii0iique à traitement extérieur composée de gasoil, d'huile brulée de goudron et siccatif afin d'obtenir des marbrures et le vieillissement instantané de la pierre indélébile ou enfin une patine en deux couches avec gasoil, huile brulée, goudron ou teinte à pignentation, siccatif, sur laquelle on pulvérise du sulfate de cuivre ou d'hydrocarbonate de cuivre pour réaliser une coloration en faux bronze. 30 Dispositif suivant la revendication 1 se caractérisant par le fait que ce matériau réalisé en deux couches de mortier vibré ou armé reçoit des patines de salissage à base de suie, de charbon, de bois cu fuel ou de faux lichen à base de mousse synthétique en fibres de feutrine, pulvérisées et collées sur la pierre. Dispositif suivant la revendication 1 à 2 se caractérisant par le fait que les patines sont jointes dans le coulage de la pierre artificielle ou après démoulage être pulvérisées ou appliquées au pinceau après séchage et ont pour effet d'augmenter l'ln,perméabillté et la résistance du matériau ainsi que sa protection.